본 발명 의 조성 중 하나 인 고형분 48 중량 % 염화 물질 11 중량 %, 고형분 25 중량 % 천일염 6 중량 % 함유 된 고형분 20 중량 % 접착 물질 60 ∼ 83 중량 % 에 H 2 O 를 포함 시켜 제조 된 점 도 110 , 000 cps ( Brookfield RV DV - II + PRO 사용 ) 조성물 에 대한 건 조 후 표면 저항 을 측정 한 결과 19 ℃, 45 % RH 에서 107 ∼ 109 Ω / □ 로 대전 방지 특성 이 있 음 을 확인 하 고 , 측정 장비 는 Wolfgang Warmbier 의 Surface Resistance Meter SRM ⓡ 110 / Made in EURO 이 고 , D 평가 연구원 에 의뢰 한 결과 는 , 도 7 에 도시 한 바 , 시험 조건 , 적용 전압 500 V , 60 sec , 20 ℃, 65 % RH 이 며 , 시험 장비 는 TOA SME - 8511 , D 1 = 1 . 96 ㎝, D 2 = 2 . 41 ㎝ 에 의거 측정 한 결과 5 . 1 × 107 Ω / □( 반 감기 1 . 5 sec ) 이 었 다 . 또 하나 의 평가 실측 예 로 바닥 에서 천장 까지 아파트 높이 와 동등 하 거나 유사 한 높이 2 . 3 m 에 통상 사용 되 는 둥근 형광 등 을 설치 하 고 , 보통 어린아이 의 키 높이 인 바닥 에서 1 . 0 m 떨어진 위치 에 측정기 HI - 3604 를 설치 하 고 , 이 HI - 3604 는 Frequency counter ( FC - 1022 ) 와 연결 아날로그 파형 으로 동시 에 측정 가능 하 게 한 후 , 측정 장면 은 동영상 촬영 하 고 , 순차 적 캡처 ( capture ) 한 사진 을 도 8 에 도시 하 였 다 . 타사 도배 풀로 도배 한 공간 ( booth ) 은 측정기 관측 전기장 90 ∼ 100 V / m , 전등 off 상태 에서 도 아날로그 파형 을 보 면 전기장 이 상당 량 지속 적 으로 발생 함 을 볼 수 있 었 고 , 본 발명 의 조성물 인 도배 풀로 도배 한 공간 ( booth ) 은 측정기 관측 전기장 5 ∼ 6 V / m 이 며 , 전등 off 상태 에서 는 거의 전기장 이 발생 하 지 않 음 을 파형 으로 확인 할 수 있 었 다 . 이 를 바탕 으로 이 를 실제 거주 하 는 아파트 를 양산 · 제조 된 도배 풀 에 H 2 O 를 1 : 1 비율 로 혼합 하 여 전체 아파트 실내 를 도배 하 였 다 . 아파트 의 방 1 , 2 , 3 , 거실 , 주방 등지 , 도배 전 ( before ) / 후 ( after ) 전기장 발생 정도 를 측정 하 여 도 9 에 나타낸 바 , 지역 1 이 도배 전 전기장 125 V / m 에서 도배 후 전기장 61 V / m , 지역 2 는 도배 전 전기장 160 V / m 에서 도배 후 전기장 99 V / m , 지역 3 은 도배 전 전기장 258 V / m 에서 도배 후 전기장 73 V / m 로 , 지역 4 는 도배 전 전기장 69 V / m 에서 도배 후 전기장 48 V / m 로 전기장 노출 환경 이 개선 되 어 짐 을 확인 할 수 있 었 고 , 측정 장소 별 감쇄 율 차이 는 전기장 은 가까운 도체 등지 에서 먼저 흡수 됨 에 천장 에서 주로 흡수 하 는 지역 에서 는 감쇄 율 이 떨어졌으나 , 도배 되 어 진 벽 과 가까운 영역 에서 의 전등 기구 가 설치 된 곳 은 천장 , 벽 에서 동시 흡수 됨 에 더 좋 은 전자파 감쇄 환경 이 조성 되 어 지 는 것 으로 , 금속 구 이론 처럼 즉 4 면 이상 도배 ( 시공 ) 하 는 경우 금속 의 내부 처럼 전기장 이 zero ( 0 ) 로 줄어들 려는 현상 에 의하 여 전기장 이 감소 되 어 짐 을 확인 할 수 있 었 다 . 이 때 측정기 는 GIGA SOLUTIONS / Made in Germany 을 사용 하 여 측정 하 였 다 .